(57)【要約】【課題】  高い火花開始電圧と高い電気電導度を有する電解液用の電解質として、さらに種々の用途に利用され得る長鎖多塩基酸混合物を提供すること【解決手段】  以下の一般式（Ｉ）で表される長鎖多塩基酸：    【化１】2006070020.tif 000032  （式中、ｎは０〜４であり、Ａは以下の一般式（II）：    【化２】2006070020.tif 000033で表され、Ｒは、それぞれ独立して、炭素数が１〜４のアルキル基またはカルボキシル基である）を含む、長鎖多塩基酸混合物。【選択図】  なし【特許請求の範囲】
【請求項１】
以下の一般式（Ｉ）で表される長鎖多塩基酸：
【化１】
2006070020.tif 000027
（式中、ｎは０〜４であり、Ａは以下の一般式（II）：
【化２】
2006070020.tif 000028
で表され、Ｒは、それぞれ独立して、炭素数が１〜４のアルキル基、カルボキシル基、またはＣＯＯＲ’で示されるアルコキシカルボニル基であり、該Ｒ’は炭素数１〜１０のアルキル基である）を含む、長鎖多塩基酸混合物。
【請求項２】
請求項１に記載の長鎖多塩基酸のアンモニウム塩を含有する長鎖多塩基酸アンモニウム塩混合物。
【請求項３】
長鎖多塩基酸混合物の製造方法であって、
（１）酸触媒の存在下、Ｒ１ＯＨ（Ｒ１は、炭素数が１〜４のアルキル基である）で表される低級アルコール中でシクロヘキサノンと過酸化水素とを反応させる工程；
（２）工程（１）の反応生成物に、以下の一般式（III）：
【化３】
2006070020.tif 000029
（式中、Ｒ２はそれぞれ独立して、炭素数が１〜４のアルキル基、またはＣＯＯＲ’で示されるアルコキシカルボニル基であり、該Ｒ’は炭素数が１〜１０のアルキル基である）で表されるジエン誘導体を金属塩の存在下で反応させて、一般式（IV）で表される化合物：
【化４】
2006070020.tif 000030
（式中、Ｒ１は前記と同じであり、ｎは０〜４であり、Ａ１は以下の一般式（Ｖ）：
【化５】
2006070020.tif 000031
（式中、Ｒ２は前記と同じである）で表される）を得る工程；および
（３）工程（２）で得られた一般式（IV）の化合物を加水分解する工程；
を包含する、方法。
【請求項４】
請求項２に記載の長鎖多塩基酸アンモニウム塩混合物を含有する、電解液。
【請求項５】
請求項１に記載の長鎖多塩基酸混合物を構成成分として含むポリエステル。
【請求項６】
請求項１に記載の長鎖多塩基酸混合物を構成成分として含むポリアミド。
【請求項７】
請求項１に記載の長鎖多塩基酸混合物を構成成分として含むエポキシ樹脂モノマー。
【請求項８】
請求項１に記載の長鎖多塩基酸混合物を金属塩形成反応に供して得られる、長鎖多塩基酸金属塩混合物。
【請求項９】
請求項１に記載の長鎖多塩基酸混合物をアルキルエステル化反応に供して得られる、長鎖多塩基酸アルキルエステル混合物。
【請求項１０】
請求項１に記載の長鎖多塩基酸混合物をアルキルアミド化反応に供して得られる、長鎖多塩基酸アルキルアミド混合物。
【請求項１１】
請求項１に記載の長鎖多塩基酸混合物をアルキルアミン塩形成反応に供して得られる、長鎖多塩基酸アルキルアミン塩混合物。
【発明の詳細な説明】
【技術分野】
【０００１】
本発明は、電解コンデンサ駆動用電解液、各種化合物の原料などに有用な長鎖多塩基酸混合物に関する。
【背景技術】
【０００２】
中高圧用電解コンデンサ駆動用電解液としては、エチレングリコールを主成分とする溶媒に種々の溶質（電解質）を溶解した溶液が用いられている。中高圧用電解コンデンサ駆動用電解液には、火花開始電圧が高いこと、および電気電導度が高いことが要求される。一般に、電気電導度を向上させるために溶質の濃度を上げると、火花開始電圧が低下する。さらに、火花電圧を高めるためにマンニトールやソルビトールなどを用いる場合があるが、目的の火花電圧を得るためには、大量に添加する必要があり、電気電導度の低下を招く。そのため、溶解度に優れ、高い電気電導度を保持したまま、火花開始電圧を高く維持できる物質（電解質）およびその物質を含む電解液が求められている。
【０００３】
電解質として、安息香酸、ホウ酸またはこれらのアンモニウム塩を用いる場合、電解液の使用により水が生成し、この水が水蒸気となって電解コンデンサのパッケージ内の内圧を上昇させる。そのため、コンデンサが破壊されるという問題がある。
【０００４】
電解質として、アゼライン酸、セバシン酸、ドデカン二酸などの飽和直鎖型二塩基酸、あるいは、１，６−デカンジカルボン酸、α−メチルアゼライン酸、１１−ビニル−８−オクタデセン二酸などの分枝型二塩基酸、もしくはこれらのアンモニウム塩もまた、利用されている。しかし、飽和直鎖型二塩基酸は、エチレングリコール等の溶媒に対する溶解性が低いために、低温で析出し易い。そのため、過大電流が生じ、コンデンサの低温特性を劣化させる。また、分枝型二塩基酸を用いた場合、溶解性は改良されるが、高い火花開始電圧と高い電気電導度をともに得ることはできない。
【０００５】
特許文献１では、α−メチルアゼライン酸と、２，４−ジメチル−４−メトキシカルボニルウンデカン二酸、２，４，６−トリメチル−４，６−ジメトキシカルボニルトリデカン二酸、８，９−ジメチル−８，９−ジメトキシカルボニルヘキサデカン二酸などの側鎖を有する長鎖二塩基酸との混合物を主要な電解質として使用することが開示されている。この電解質は、低温において結晶が析出することがなく、高温においても電導度の劣化がなく、火花開始電圧も比較的高い電解質であり、実用化されている。
【０００６】
上記以外にも、さらに優れた電気電導度および火花開始電圧を有する電解質となり得る材料が望まれている。
【特許文献１】特開２０００−２１９６５３号公報
【発明の開示】
【発明が解決しようとする課題】
【０００７】
本発明の目的は、優れた電気電導度および火花開始電圧を有する電解液を調製することの可能な電解質となり得る材料を提供することである。本発明の他の目的は、上記優れた性質を有する電解質となり得、他の材料としても使用可能な長鎖多塩基酸混合物を提供することである。
【課題を解決するための手段】
【０００８】
本発明の長鎖多塩基酸混合物は、以下の一般式（Ｉ）で表される長鎖多塩基酸：
【０００９】
【化１】
2006070020.tif 000002
【００１０】
（式中、ｎは０〜４であり、Ａは以下の一般式（II）：
【００１１】
【化２】
2006070020.tif 000003
【００１２】
で表され、Ｒは、それぞれ独立して、炭素数が１〜４のアルキル基、カルボキシル基、またはＣＯＯＲ’で示されるアルコキシカルボニル基であり、該Ｒ’は炭素数１〜１０のアルキル基である）を含む。
【００１３】
本発明はまた、上記長鎖多塩基酸のアンモニウム塩を含有する長鎖多塩基酸アンモニウム塩混合物を包含する。
【００１４】
本発明の長鎖多塩基酸混合物の製造方法は、（１）酸触媒の存在下、Ｒ１ＯＨ（Ｒ１は、炭素数が１〜４のアルキル基である）で表される低級アルコール中でシクロヘキサノンと過酸化水素とを反応させる工程；（２）工程（１）の反応生成物に、以下の一般式（III）：
【００１５】
【化３】
2006070020.tif 000004
【００１６】
（式中、Ｒ２はそれぞれ独立して、炭素数が１〜４のアルキル基、またはＣＯＯＲ’で示されるアルコキシカルボニル基であり、該Ｒ’は炭素数が１〜１０のアルキル基である）で表されるジエン誘導体を金属塩の存在下で反応させて、一般式（IV）で表される化合物：
【００１７】
【化４】
2006070020.tif 000005
【００１８】
（式中、Ｒ１は前記と同じであり、ｎは０〜４であり、Ａ１は以下の一般式（Ｖ）：
【００１９】
【化５】
2006070020.tif 000006
【００２０】
（式中、Ｒ２は前記と同じである）で表される）を得る工程；および（３）工程（２）で得られた一般式（IV）の化合物を加水分解する工程を包含する。
【００２１】
本発明は、上記長鎖多塩基酸混合物アンモニウム塩を含有する電解液を包含する。
【００２２】
本発明は、上記長鎖多塩基酸混合物を構成成分として含むポリエステルを包含する。
【００２３】
本発明は、上記長鎖多塩基酸混合物を構成成分として含むポリアミドを包含する。
【００２４】
本発明は、上記長鎖多塩基酸混合物を構成成分として含むエポキシ樹脂モノマーを包含する。
【００２５】
本発明は、上記長鎖多塩基酸混合物を金属塩形成反応に供して得られる、長鎖多塩基酸金属塩混合物を包含する。
【００２６】
本発明は、上記長鎖多塩基酸混合物をアルキルエステル化反応に供して得られる、長鎖多塩基酸アルキルエステル混合物を包含する。
【００２７】
本発明は、上記長鎖多塩基酸混合物をアルキルアミド化反応に供して得られる、長鎖多塩基酸アルキルアミド混合物を包含する。
【００２８】
本発明は、上記長鎖多塩基酸混合物をアルキルアミン塩形成反応に供して得られる、長鎖多塩基酸アルキルアミン塩混合物を包含する。
【発明の効果】
【００２９】
本発明による長鎖多塩基酸混合物は、多くの分野で利用され得る。例えば、この長鎖多塩基酸混合物から得られるアンモニウム塩混合物を含む電解液（例えば、このアンモニウム塩混合物を、エチレングリコールを主成分とする溶媒に溶解して得られる電解液）は、高い火花開始電圧および高い電気電導度を達成し得る。本発明の長鎖多塩基酸混合物はまた、種々の材料の原料となり得る。例えば、この長鎖多塩基酸混合物を用いて、ポリエステル、ポリアミド、エポキシ樹脂モノマー、金属塩、アルキルエステル、アルキルアミド、アルキルアミン塩などが製造され得る。
【発明を実施するための最良の形態】
【００３０】
本発明の長鎖多塩基酸混合物は、以下の一般式（Ｉ）：
【００３１】
【化６】
2006070020.tif 000007
【００３２】
で表される長鎖多塩基酸を含む。式中、Ａは以下の一般式（II）：
【００３３】
【化７】
2006070020.tif 000008
【００３４】
で表され、Ｒは、それぞれ独立して、炭素数が１〜４のアルキル基、カルボキシル基、またはＣＯＯＲ’で示されるアルコキシカルボニル基であり、該Ｒ’は炭素数１〜１０のアルキル基である。一般式（Ｉ）においてｎは０〜４である。
【００３５】
本発明はまた、上記多塩基酸混合物から得られる多塩基酸アンモニウム塩混合物を包含する。
【００３６】
本発明の長鎖多塩基酸混合物には、両末端にカルボキシル基を有し、そして、両末端カルボキシル基の間に炭素数が１０〜２６の主鎖を有し、側鎖に低級アルキル基、カルボキシル基、またはアルコキシカルボニル基を有し、主鎖または分岐鎖に二重結合を有する化合物が混合して存在するので、長鎖多塩基酸の双極子が分極し、溶媒への溶解性が改善されると考えられる。従って、例えば、この多塩基酸混合物から得られるアンモニウム塩混合物を電解コンデンサ駆動用電解液に用いた場合には、電気電導度が向上すると考えられる。
【００３７】
溶解度と電気電導度を向上させ、火花開始電圧を高く維持する観点から、ｎが１〜２である化合物の含有量が高いことが好ましい。
【００３８】
本発明の長鎖多塩基酸混合物は、以下に述べる（１）〜（３）の工程で製造される。まず、工程（１）では、酸触媒の存在下、Ｒ１ＯＨ（Ｒ１は、炭素数が１〜４のアルキル基である）で表される低級アルコール中でシクロヘキサノンと過酸化水素とを反応させる。
【００３９】
低級アルコールとしては、メチルアルコールおよびエチルアルコールが好ましく用いられ、メチルアルコールがより好ましい。低級アルコール（好ましくはメタノール）は、シクロヘキサノンの分解によって、カルボン酸エステルが生じるように、シクロヘキサノンに対して当モル以上用いればよい。アルコールの分子量を考慮して、シクロヘキサノン１００質量部あたり、２００〜７００質量部、好ましくは２５０〜３５０質量部が用いられる。
【００４０】
酸触媒としては、硫酸、塩酸、燐酸、トリフルオロ酢酸などを挙げることができる。この中でも硫酸および燐酸が好ましい。酸触媒は、シクロヘキサノン１００質量部当たり、通常、５〜１０質量部、好ましくは６〜８質量部用いられる。
【００４１】
反応は、低級アルコール、シクロヘキサノンおよび酸触媒からなる反応液に、過酸化水素を徐々に加えながら行う。反応は、通常、冷却下で、好ましくは−２０℃〜１０℃付近で行われ、比較的短時間で終了する。
【００４２】
添加する過酸化水素の量は特に制限されないが、通常、シクロヘキサノン１００質量部当たり、３５質量％の過酸化水素水を８０〜１３０質量部、好ましくは１００〜１１０質量部の割合で添加される。
【００４３】
この工程（１）では、シクロヘキサンアルコキシペルオキシドが中間体として生成するが、本発明ではこれを単離することなく、次の工程（２）に進むことができる。
【００４４】
工程（２）では、工程（１）の反応生成物に、以下の一般式（III）：
【００４５】
【化８】
2006070020.tif 000009
【００４６】
（式中、Ｒ２はそれぞれ独立して、炭素数が１〜４のアルキル基、またはＣＯＯＲ’（Ｒ’は炭素数が１〜１０のアルキル基）を表す）で表されるジエン誘導体を金属塩の存在下で反応させて、一般式（IV）で表される化合物が得られる：
【００４７】
【化９】
2006070020.tif 000010
【００４８】
（式中、Ｒ１は前記と同じであり、ｎは０〜４であり、Ａ１は以下の一般式（Ｖ）：
【００４９】
【化１０】
2006070020.tif 000011
【００５０】
（式中、Ｒ２は前記と同じ）で表される）。
【００５１】
このように、一般式（Ｉ）の化合物（長鎖多塩基酸）の側鎖は、一般式（III）のジエン誘導体に由来する。溶解性の観点から、長鎖多塩基酸の疎水性をあまり大きくしないために、ジエン誘導体（III）のＲ２のアルキル基の炭素数は１〜４であり、アルコキシカルボニル基（−ＣＯＯＲ’）のＲ’の炭素数は１〜４であることが好ましい。具体的なアルキル基としては、メチル基、エチル基、プロピル基、ブチル基またはイソプロピル基がが好ましい。このようなジエン誘導体としては、例えば、２，４−ヘキサジエン、３，５−オクタジエン、２，４−ヘプタジエン、ソルビン酸メチル、ソルビン酸エチル、ソルビン酸イソプロピル、ムコン酸ジメチル、ムコン酸ジエチル、ムコン酸ジイソプロピルなどを挙げることができる。
【００５２】
シクロヘキサノンに添加するジエン誘導体のモル数により、一般式（Ｉ）に含まれる化合物のｎの数が変動し得る。ジエン誘導体は、シクロヘキサノン１モルに対し、０．７〜３モル当量使用される。ジエン誘導体を２モル当量反応させた場合は、ジエン誘導体は１〜４個導入される。ｎの数が１および２の化合物の含有量を多くしたい場合は、１〜１．６モル当量となるように、ジエン誘導体が使用される。さらに、２種以上のジエン誘導体を組合せて用いてもよい。
【００５３】
上記金属塩としては、鉄、銅、コバルト、チタン、錫などの金属の塩があり、塩の種類としては、硫酸塩、塩化物、アンモニウム塩などが挙げられる。金属塩の水和物もまた、用いられ得る。この中でも第一鉄塩が好適である。第一鉄塩としては、例えば、硫酸第一鉄、塩化第一鉄、硫酸第一鉄アンモニウム塩、およびこれらの水和物が挙げられる。これらの中でも特に硫酸第一鉄が好ましい。硫酸第一鉄は、再使用が可能である。
【００５４】
工程（２）の反応は、工程（１）の反応生成物にジエン誘導体を加えて、攪拌下、金属塩をそのまま添加するか、または、予めアルコール（好ましくはメタノール）に出来るだけ溶解して得た金属塩の懸濁液または均一溶液を徐々に滴下して行う。
【００５５】
この反応は、冷却下、通常−２０℃〜１０℃付近、好ましくは−１０℃〜５℃付近にて好適に進行し、一般に０．３〜２時間程度で反応は完結し、一般式（IV）で示される化合物が生成する。
【００５６】
工程（３）は、工程（２）で得られた一般式（IV）で表される化合物のアルキルエステル部分（分子末端部分および（Ｖ）式のＲ２（ＣＯＯＲ’である場合））を加水分解する工程である。加水分解は、部分加水分解であってもよい。これにより、一般式（Ｉ）で示される多塩基酸が生成する。加水分解は、当該分野で一般に知られる方法により行なわれ得る。例えば、まず、アルカリを用いてケン化を行い、これを酸を用いて加水分解する。アルカリの量、加水分解の温度、反応時間などを適宜調整することにより、部分的に加水分解され、あるいは完全に加水分解された化合物が生成する。この多塩基酸は、通常、Ａ部分およびｎの数の異なる化合物の混合物として得られる。
【００５７】
上記工程において、例えば、原料のジエン誘導体としてソルビン酸メチルを用いて反応を行い、充分に加水分解を行って得られる反応混合物中に存在する化合物の例を以下の表１および２に示す。同様に、ムコン酸メチルを用いた場合に生成する化合物の例を表３に示す。表１〜３の化合物のうちｎが１または２の化合物については、Ｒがアルキル基またはカルボキシル基である。さらに、原料のジエン誘導体としてソルビン酸メチルを用いて反応を行い、部分的に加水分解を行って得られる反応混合物中に存在する化合物の例を以下の表４および表５に示す。表４および表５の化合物のうちｎが１または２の化合物については、Ｒがアルキル基またはエトキシカルボニル基である。
【００５８】
【表１】
2006070020.tif 000012
【００５９】
【表２】
2006070020.tif 000013
【００６０】
【表３】
2006070020.tif 000014
【００６１】
【表４】
2006070020.tif 000015
【００６２】
【表５】
2006070020.tif 000016
【００６３】
好ましい多塩基酸混合物は、ｎが０の化合物を３〜１０モル％、ｎが１の化合物を５〜２５モル％、およびｎが２の化合物を７０〜９５モル％含む。
【００６４】
上記長鎖多塩基酸混合物中の長鎖多塩基酸は、目的に応じてアンモニウム塩とされる。例えば、工程（３）で得られた化合物（一般式（Ｉ）の化合物）を、適切な溶媒（例えば、エチレングリコール、γ-ブチロラクトン、メチルセロソルブあるいはこれらの混合物）に適切な濃度となるように溶解し、アンモニアガス、アミン等を吹き込んで行なう。ｐＨが約６〜８、好ましくは約６．５〜約７．５になったところで反応（アンモニアの吹き込みを）を停止する。これにより、一般式（Ｉ）の化合物のアンモニウム塩を含む、長鎖多塩基酸アンモニウム塩混合物が製造される。この混合物中には長鎖多塩基酸アンモニウム塩のみが含まれていてもよく、長鎖多塩基酸とそのアンモニウム塩との両者が含まれていてもよい。
【００６５】
得られた長鎖多塩基酸混合物は、種々の用途に用いられ得る。例えば、この多塩基酸アンモニウム塩混合物は、電解液の溶質として好適であり、電解コンデンサ駆動用電解液を調製することが可能である。さらにこの多塩基酸混合物は、種々の化合物、樹脂などの原料として利用することができる。例えば、この多塩基酸混合物を原料として、後述のように、ポリエステル、ポリアミド、エポキシ樹脂モノマーなどを調製することが可能である。さらに、長鎖多塩基酸混合物を金属塩形成反応に供して得られる、長鎖多塩基酸金属塩混合物；長鎖多塩基酸混合物をアルキルエステル化反応に供して得られる、長鎖多塩基酸アルキルエステル混合物；長鎖多塩基酸混合物をアルキルアミド化反応に供して得られる、長鎖多塩基酸アルキルアミド混合物；長鎖多塩基酸混合物をアルキルアミン塩形成反応に供して得られる、長鎖多塩基酸アルキルアミン塩混合物などが調製される。
【００６６】
本発明の電解コンデンサ駆動用電解液は、上記多塩基酸アンモニウム塩混合物を含有する。通常、該多塩基酸混合物に加えて溶媒および必要に応じて各種添加剤を含有する。この長鎖多塩基酸混合物は、例えば、約０．１質量％〜約１５質量％となるように含まれる。好ましくは、約２質量％〜１２質量％、より好ましくは、約５〜１０質量％含まれる。従って、例えば、上記製造工程において得られる長鎖多塩基性酸アンモニウム塩混合物の濃度が適切であれば、そのまま、電解液用混合物として用いられる。長鎖多塩基酸混合物の濃度が高い場合、希釈して用いられる。上記溶媒としては、通常、エチレングリコールを主成分とし、水を含む溶媒が用いられる。添加剤としては、一般的な火花電圧向上剤、電導度向上剤などが用いられる。この電解コンデンサ駆動用電解液は、優れた電気電導度および火花開始電圧を有する。
【００６７】
上述のように、本発明の長鎖多塩基酸混合物を用いてポリエステルが得られる。このポリエステルは、この長鎖多塩基酸混合物と多価アルコール類とを縮合反応させることにより得られる。上記多価アルコール類としては、エチレングリコール、テトラメチレングリコール、ネオペンチルグリコールなどの脂肪族ジオール；およびビスフェノールＡ、ビスフェノールＦなどの芳香族ジオールが挙げられる。得られるポリエステルは、各種樹脂成形体、繊維などに利用され得る。
【００６８】
上述のポリアミドは、長鎖多塩基酸混合物とジアミン類とを縮合反応させることにより得られる。上記ジアミン類としては、１，４−ジアミノブタン、４，４−ジアミノジフェニルエーテル、ジアミノジフェニルメタン、メタキシレンジアミン、イソホロンジアミン、１，３−ビス（アミノメチル）シクロヘキサンなどが挙げられる。得られるポリアミドは、各種樹脂成形体、化粧品原料などに利用される。
【００６９】
上述のエポキシ樹脂モノマーは、長鎖多塩基酸混合物とエポキシ化合物とを反応させることにより得られる。上記エポキシ化合物としてはエピクロロヒドリン、エピブロモヒドリンなどが挙げられる。得られるエポキシ樹脂モノマーは、エポキシ樹脂原料、エポキシアクリレートの材料などに利用される。
【００７０】
上述の長鎖多塩基酸金属塩混合物は、長鎖多塩基酸混合物を金属塩形成反応に供して得られる。例えば、長鎖多塩基酸混合物をアルカリ金属水酸化物、アルカリ土類金属水酸化物などと反応させることにより得られる。アルカリ金属水酸化物およびアルカリ土類金属水酸化物としては、水酸化ナトリウム、水酸化カリウム、水酸化バリウム、水酸化カルシウム、水酸化マグネシウムなどが挙げられる。形成される金属塩は、疎水性であり撥水性を有する。このような金属塩混合物は、グリース、滑剤、キレート剤、金属イオン封止剤などに利用され得る。
【００７１】
上述の長鎖多塩基酸アルキルエステル混合物は、長鎖多塩基酸混合物をアルキルエステル化反応に供して得られる。例えば、長鎖多塩基酸混合物とアルキルアルコールとを縮合反応させることにより得られる。アルキルアルコールとしては、メチルアルコール、エチルアルコール、イソプロピルアルコール、tert-ブチルアルコール、２−エチル−１−ヘキシルアルコールなどの炭素数１から２２までのアルキルアルコールなどがある。得られたアルキルエステル混合物は、潤滑油、化粧品原料、可塑剤などに利用される。
【００７２】
上述の長鎖多塩基酸アルキルアミド混合物は、長鎖多塩基酸混合物をアルキルアミド化反応に供して得られる。例えば、長鎖多塩基酸混合物とアルキルアミンとを反応させることにより得られる。アルキルアミンとしては、ブチルアミン、プロピルアミンなどの炭素数１から６までのアルキルアミンが挙げられる。得られたアルキルアミド混合物は、乳化剤、化粧品原料などに利用される。
【００７３】
上述の長鎖多塩基酸アルキルアミン塩混合物は、長鎖多塩基酸混合物をアルキルアミン塩形成反応に供して得られる。例えば、長鎖多塩基酸混合物とアルカノールアミンとを反応させることにより得られる。アルカノールアミンとしては、トリエタノールアミン、トリシクロヘキサノールアミンなどがある。得られたアルキルアミン混合物は、金属防錆剤、金属加工油の潤滑防錆剤などに利用される。
【実施例】
【００７４】
以下に実施例を掲げて、本発明をより一層明らかにするが、本発明はこの実施例に限定されない。
【００７５】
（実施例１）
攪拌機付反応容器に無水メタノール４６０ｋｇを入れ、これを５℃に冷却し、シクロヘキサノン１６０ｋｇ（１６３２モル）および濃硫酸１０ｋｇを加えた。攪拌しながら更に３５％過酸化水素１６０ｋｇを徐々に加えた。反応温度を５℃に保ちながら、さらに、１０分間攪拌を続けて反応させた。この反応液にソルビン酸エチル２４０ｋｇ（１７１４モル）を溶解し、硫酸第一鉄（７水塩）４８０ｋｇを、反応温度を−２０〜−５℃に保ちながら、窒素ガス雰囲気下、徐々に添加して反応させた。反応後、静置分液し、上層のエステル層と下層の第二鉄塩水溶液を分離した。エステル層は水洗、乾燥し、未反応のシクロヘキサノンを減圧下（１１０℃／１０ｍｍＨｇ）で留去し、３６０ｋｇの長鎖多塩基酸エステルの混合物を得た。このエステル混合物は、以下の一般式（IV）：
【００７６】
【化１１】
2006070020.tif 000017
【００７７】
で表される化合物を含有する。式中、ｎは０〜４の範囲であり、Ａ１は次の一般式（Ｖ）で表される。
【００７８】
【化１２】
2006070020.tif 000018
【００７９】
この式（Ｖ）において、各単位中の２つのＲ２は、任意の一方がメチル基であり、他方がカルボキシエチル基である。
【００８０】
このエステル混合物を、常法により水酸化ナトリウムを用いてケン化し、次いで酸加水分解を行い、一般式（Ｉ）でＡがソルビン酸由来の残基である長鎖多塩基酸混合物を得た。
【００８１】
得られた長鎖多塩基酸混合物をガスクロマトグラフィーにより分析した結果、表１のｎ＝０のドデカン二酸（化合物Ｉａ：組成Ｃ１２Ｈ２２Ｏ４、分子量２３０）、ｎ＝１の化合物（化合物Ｉｂ〜Ｉｄ；組成Ｃ１８Ｈ３０Ｏ６、分子量３４２）、およびｎ＝２の化合物（化合物Ｉｅ〜Ｉｋ；組成Ｃ２４Ｈ３８Ｏ８、分子量４５４）を含んでいた。
【００８２】
何回かの実験を平均すると、表１のｎ＝０のドデカン二酸（化合物Ｉａ）を３〜８モル％、ｎ＝１の化合物（化合物Ｉｂ〜Ｉｄ）を５〜２０モル％、ｎ＝２の化合物（化合物Ｉｅ〜Ｉｋ）を７５〜９５モル％含んでいることがわかった。ｎ＝１の化合物中、化合物Ｉｂは３５〜４５モル％、化合物Ｉｃは３０〜４０モル％および化合物Ｉｄは２５〜３５モル％含まれていた。また、ｎ＝２の化合物中、化合物Ｉｅ〜Ｉｋは、それぞれ、１０〜２０モル％の割合で含まれていた。
【００８３】
なお、ガスクロマトグラフィーは、得られた長鎖多塩基酸混合物をメチルエステル化して行なった。メチルエステル化は、酸触媒（ｐ−トルエンスルホン酸）の存在下、長鎖多塩基酸混合物とメタノールとを混合して、１０時間還流することにより行った。得られたメチルエステルをジエチルエーテルに分配した。有機層を水で数回洗い、有機層に分配してガスクロマトグラフィーで分析した。ガスクロマトグラフィーの条件は以下の通りであった。
【００８４】
機器：            島津製作所  ＧＣ１７Ａ
カラム：          ＳＥ３０、１０ｍ×０．２５ｍｍ（内径）
キャリアーガス：  ヘリウム、３０ｍｌ／分
温度：            １２０−２８０℃、８℃／分
検出器：          ＦＩＤ
【００８５】
上記化合物Ｉｂ〜Ｉｋの融点およびスペクトルデータを以下に示す。
【００８６】
【表６．１】
2006070020.tif 000019
【００８７】
【表６．２】
2006070020.tif 000020
【００８８】
（実施例２）
実施例１のソルビン酸エチルに代えて、ムコン酸ジメチル２８０ｋｇ（１６４７モル）を用いたこと以外は、実施例１と同様にして、３６０ｋｇの長鎖多塩基酸エステルの混合物を得た。このエステル混合物は、以下の一般式（ＩＶ’）：
【００８９】
【化１３】
2006070020.tif 000021
【００９０】
で表される。式中、Ａ２は次の式（Ｖ’）で表される。
【００９１】
【化１４】
2006070020.tif 000022
【００９２】
このエステル化合物を常法によって加水分解し、一般式（Ｉ）でＡがムコン酸由来の残基である長鎖多塩基酸混合物を得た。
【００９３】
得られた長鎖多塩基酸混合物をガスクロマトグラフィーにより分析した結果、表３のｎ＝０のドデカン二酸（化合物Ｉａ）、ｎ＝１の化合物（化合物ＩｌおよびＩｍ；組成Ｃ１８Ｈ２８Ｏ８、分子量３７２）、およびｎ＝２の化合物（化合物ＩｎおよびＩｏ；組成Ｃ２４Ｈ３４Ｏ１２、分子量５１４）を含んでいた。
【００９４】
何回かの実験を平均すると、表３のｎ＝０のドデカン二酸（化合物Ｉａ）を５〜１０モル％、ｎ＝１の化合物（化合物ＩｌおよびＩｍ）を５〜２５％、ｎ＝２の化合物（化合物化合物ＩｎおよびＩｏ）を７５〜８５％含んでいることがわかった。ｎ＝１の化合物中、化合物ＩｌおよびＩｍは、それぞれ、４０〜６０モル％含まれていた。また、ｎ＝２の化合物中、化合物ＩｎおよびＩｏは、それぞれ、４０〜６０モル％の割合で含まれていた。
【００９５】
上記化合物Ｉｌ〜Ｉｏの融点およびスペクトルデータを以下に示す。
【００９６】
【表７】
2006070020.tif 000023
【００９７】
（実施例３）
実施例１と同様に操作を行い、式（ＩＶ）で示される化合物を含むエステル混合物を得た。このエステル混合物について、水酸化ナトリウムを用いてケン化反応を行った。このときの水酸化ナトリウムの量は、実施例１で用いた量の半分とした。次いで酸加水分解を行い、一般式（Ｉ）でＡがソルビン酸由来の残基である長鎖多塩基酸混合物を得た。
【００９８】
得られた長鎖多塩基酸混合物を実施例１と同様にガスクロマトグラフィーにより分析した結果、上述の表４または表５に示されるｎ＝０のドデカン二酸（化合物Ｉａ：組成Ｃ１２Ｈ２２Ｏ４、分子量２３０）、ｎ＝１の化合物（化合物Ｉｂ’〜Ｉｄ’；組成Ｃ２０Ｈ２６Ｏ６、分子量３７０）、およびｎ＝２の化合物（化合物Ｉｅ’〜Ｉｋ’；組成Ｃ２８Ｈ４７Ｏ８、分子量５１０）を含んでいた。
【００９９】
何回かの実験を平均すると、上記ｎ＝０のドデカン二酸（化合物Ｉａ）が３〜８モル％、ｎ＝１の化合物（化合物Ｉｂ’〜Ｉｄ’）が５〜２０モル％、ｎ＝２の化合物（化合物Ｉｅ’〜Ｉｋ’）が７５〜９０％モル％含まれていた。ｎ＝１の化合物中、化合物Ｉｂ’は３５〜４５モル％、化合物Ｉｃ’は３０〜４０モル％、そして化合物Ｉｄ’は２５〜３５モル％含まれていることがわかった。ｎ＝２の化合物中、化合物Ｉｅ’〜Ｉｋ’はそれぞれ１０〜２０モル％の割合で含まれていた。
【０１００】
上記化合物Ｉｂ’〜 Ｉｋ’のスペクトルデータを以下に示す。
【０１０１】
【表８．１】
2006070020.tif 000024
【０１０２】
【表８．２】
2006070020.tif 000025
【０１０３】
（実施例４．１）
実施例１得られた長鎖多塩基酸混合物を、それぞれエチレングリコールに２０質量％となるように溶解し、アンモニアガスを吹き込んで、アンモニウム塩混合物とした。このアンモニウム塩溶液を２５質量部（アンモニウム塩５質量部、エチレングリコール２０質量部）とり、これに７４質量部のエチレングリコールと水１質量部を加えて電解液を調製し、電気電導度（ｍＳ／ｃｍ）および火花開始電圧（Ｖ）を測定した。結果を表９に示す。なお、表９において、エチレングリコール（表９でＥＧと標記）の量は、電解液中のエチレングリコールの総量として記載されている。以下の実施例および比較例においても同じである。
【０１０４】
（実施例４．２）
エチレングリコール７４質量部を７１質量部とし、さらに１，６−デカンジカルボン酸アンモニウムを３質量部添加したこと以外は実施例１と同様にして電解液を調製し、電気電導度および火花開始電圧を測定した。結果を表９に示す。
【０１０５】
（実施例４．３）
エチレングリコール７４質量部を７１質量部とし、さらにα−メチルアゼライン酸アンモニウム３質量部添加したこと以外は実施例１と同様にして電解液を調製し、電気電導度および火花開始電圧を測定した。結果を表９に示す。
【０１０６】
（実施例５．１〜５．３）
長鎖多塩基酸混合物を実施例２で得られた長鎖多塩基酸混合物に代えたこと以外は、それぞれ実施例４．１、４．２および４．３と同様にして、実施例５．１、５．２および５．３の電解液を調製し、電気電導度および火花開始電圧を測定した。結果を表９に示す。
【０１０７】
（実施例６．１〜６．３）
長鎖多塩基酸混合物を実施例３で得られた長鎖多塩基酸混合物に代えたこと以外は、それぞれ実施例４．１、４．２および４．３と同様にして、実施例６．１、６．２および６．３の電解液を調製し、電気電導度および火花開始電圧を測定した。結果を表９に示す。
【０１０８】
（比較例１〜３）
表９に示す配合で、従来用いられている添加剤を用いて電解液を調製し、実施例１と同様に電気電導度および火花開始電圧を測定した。結果を表９に示す。
【０１０９】
【表９】
2006070020.tif 000026
【０１１０】
表９の結果が示すように、本発明の一般式（Ｉ）で表される化合物を含む長鎖多塩基酸アンモニウム塩混合物を含む電解液は、高い火花開始電圧を維持しつつ、高い電気電導度を発揮した。
【０１１１】
（実施例７）ポリエステルの調製
テトラメチレングリコール（９９．０ｇ）、実施例１で得られた長鎖多塩基酸エステルの混合物（２５．５ｇ）、チタンテトラｎ−ブチルエステル（０．０２５ｇ）、およびブチルヒドロキシスズオキシド（０．０１２ｇ）を混合し、窒素気流下、１７０℃で２時間加熱した。次いで、徐々に減圧して２２０℃に昇温し、５ｍｍＨｇ以下の高真空下で４時間加熱した。これを冷却してポリエステル（９８．３ｇ）を取り出した。得られたポリエステルの融点は１２１℃であった。
【０１１２】
（実施例８）ポリアミドの調製
１，４−ジアミノブタン（８８．１ｇ）、実施例１で得られた多塩基酸混合物（２２．７ｇ）、亜リン酸トリフェニル（３１．０ｇ）、および塩化リチウム（５．０ｇ）を、Ｎ−メチルピロリドン１００ｍｌおよびピリジン２５ｍｌの混合液に溶解し、窒素雰囲気下１００℃で３時間反応させた。反応溶液を１０００ｍｌのメタノールに投入し、析出したポリマーをろ過した。得られたポリマーをさらに沸騰メタノール中で３０分間処理し、減圧下で乾燥させた。このようにして得られたポリアミドは８９．３ｇで融点は２２０℃であった。
【０１１３】
（実施例９）エポキシ樹脂モノマーの調製
実施例１で得られた多塩基酸混合物（４５．４ｇ）およびエピクロロヒドリン（１８９．０ｇ）に水５０ｍｌを加え、これに触媒としてベンジルトリエチルアンモニムクロリド（０．３ｇ）を加えて７０℃に昇温した。温度を７０℃に保ちながら５０％苛性ソーダ（３２．０ｇ）をゆっくりと加え、９０℃で２時間反応させた。室温まで冷却し、水を加えて水洗を５回行い、濃縮した。得られたエポキシ樹脂モノマーは７０．４ｇであり、エポキシ当量（ＷＰＥ）は１７５．２であった。
【０１１４】
（実施例１０）金属塩の調製
実施例１で得られた多塩基酸混合物（４５．４ｇ）をメタノール（１００ｇ）に溶解させ、５０℃を保ちながら５０％苛性ソーダ（３２．０ｇ）をゆっくりと加えたこれを室温に冷却し、析出したナトリウム塩をろ取した。メタノールで洗浄し、乾燥を行った。得られたナトリウム塩は白色粉末であり、収量は５２．７ｇであった。
【０１１５】
（実施例１１）アルキルエステルの調製
分留管を備え付けた反応容器に、実施例１で得られた多塩基酸混合物４５．４ｇ、２−エチル−１−へキシルアルコール（２６０．４ｇ）、およびｐ−トルエンスルホン酸（０．１ｇ）を加え、加熱還流させた。この時、共沸する水を分留管で除去し、２−エチル−１−へキシルアルコールを系に戻した。さらに５時間反応させ、生成する水を完全に除去した。次いで、減圧下で２−エチル−１−ヘキシルアルコールを除去し、トルエン３００ｍｌおよび水１５０ｍｌを加えて抽出を行った。有機相を回収し、水洗を５回繰り返した。トルエンを濃縮・除去し、液状のアルキルエステル（８９．８ｇ）を得た。
【０１１６】
（実施例１２）アルキルアミドの調製
実施例１で得られた多塩基酸混合物（４５．４ｇ）にブチルアミン（２９．２ｇ）を加えて加熱還流を２時間行い、その後徐々に減圧させて水を除去し、温度１５０℃になるまで続けた。温度１５０℃でさらに２時間反応させた後、冷却した。冷水を加えて有機層を分離し、５％塩酸で洗浄し、さらに水洗を行った。乾燥させて得られるアルキルアミド（５３．２ｇ）は白色固体であった。
【０１１７】
（実施例１３）アルキルアミン塩の調製および評価
実施例１で得られた多塩基酸混合物（４５．４ｇ）に水（１０５．０ｇ）を加え、室温でトリエタノールアミン（５９．６ｇ）をゆっくりと加えた。攪拌して完全に溶解させ、アルキルアミン塩の５０％水溶液を得た。
【０１１８】
このアルキルアミン塩について、鋳物切粉法にて錆止め効果の検討を行った。
【０１１９】
上記５０％水溶液に水をさらに加えて２％水溶液とし、これに鋳物ドライカッティング切粉（ＦＣ−２０：日本テストパネル株式会社製）５．０ｇを１０分間浸漬した。次いで、この切粉を引き上げ、液を切ってシャーレに入れ、錆の発生状況を観察した。さらに比較として２％トリエタノールアミン水溶液および水を用いて各々同様の試験を行った。
【０１２０】
その結果、多塩基酸混合物トリエタノールアミン塩２％水溶液を用いた場合には、７２時間後に錆の発生がなかった。トリエタノールアミン２％水溶液の場合には、２４時間後に、２点の錆の発生を確認した。水の場合は、１時間後に数点の錆の発生を確認した。
【０１２１】
上記の結果から本実施例のアルキルアミン塩は金属防錆剤として優れた性能を示すことがわかる。
【産業上の利用可能性】
【０１２２】
本発明によれば、種々の用途に用いられ得る長鎖多塩基酸混合物が得られる。例えば、この多塩基酸混合物から得られるアンモニウム塩混合物は、中高圧電解コンデンサ駆動用の電解液の溶質（電解質）として好適に用いられる。このような電解液は、高い火花開始電圧を維持しつつ、高い電気電導度を発揮することができる。さらに、この長鎖多塩基酸混合物は、種々の材料の原料として利用可能であり、この多塩基酸混合物を用いて、種々の分野で利用され得るポリエステル、ポリアミド、エポキシ樹脂モノマー、金属塩、アルキルエステル、アルキルアミド、アルキルアミン塩などが製造される。